"リグノセルロース系材料をフィブリル化する方法であって、aリグノセルロース系材料をイオン液体で処理し、b該リグノセルロース系材料の基本的に無傷の繊維を回収することを含むことを特徴とする該方法。該方法が該リグノセルロース系材料の表面積を増大させることを含むことを特徴とする請求項1記載の方法。請求項1記載の工程aの間にリグノセルロース系材料を活性化させ、および/または、該基本的に無傷の繊維を該イオン液体中でまたは請求項1記載の工程bの後に改質することを特徴とする請求項1または2記載の方法。該基本的に無傷の繊維の平均2Dアスペクト比が少なくとも5、より好ましくは少なくとも20および最も好ましくは少なくとも50であることを特徴とする請求項1ないし3のいずれか1項に記載の方法。該イオン液体が少なくとも1つのアニオン部分および少なくとも1つのカチオン部分を含むことを特徴とする請求項1ないし4のいずれか1項に記載の方法。該イオン液体がカチオン部分を含み、それが式I[式中、R1、R2およびR3は、互いに独立して、HまたはC1-C6、好ましくはHまたはC1-C2、R4およびR5は、互いに独立して、HまたはC1-C8である]のイミダゾリウム型のカチオン、または、式II[式中、R1、R2、R3およびR4は、互いに独立して、HまたはC1-C6、好ましくはHまたはC1-C2、R5とR6は、互いに独立して、HまたはC1-C8である]のピリジニウム型のカチオンを含む請求項1ないし5のいずれか1項に記載の方法。該イオン液体がアニオン部分を含み、それがホスフェート、ジホスフェート、ホスホネート、カルボキシレート、ハライド、スルホネート、スルフェートまたは過フッ化アルキルホスフェートまたはそれらの組合せからなるリストから選択されるアニオンを含むことを特徴とする請求項1ないし6のいずれか1項に記載の方法。該イオン液体が、からなるリストから選択されることを特徴とする請求項1ないし7のいずれか1項に記載の方法。リグノセルロース系材料をイオン液体で処理し、ついで、該リグノセルロース系材料の基本的に無傷の繊維を回収することによって得られる基本的に無傷の繊維。繊維の表面積が増大することを特徴とする請求項9記載の基本的に無傷の繊維。該基本的に無傷の繊維の平均2Dアスペクト比が、少なくとも5、より好ましくは少なくとも20および最も好ましくは少なくとも50であることを特徴とする請求項9または10記載の基本的に無傷の繊維。該リグノセルロース系材料をイオン液体処理の間に活性化し、および/または、イオン液体から繊維を回収したのちに改質することを特徴とする請求項9ないし11のいずれか1項に記載の基本的に無傷の繊維。該基本的に無傷の繊維をイオン液体に溶解することを特徴とする請求項9ないし12のいずれか1項に記載の基本的に無傷の繊維。生物系材料、好ましくはバイオプラスチック、さらに好ましくは導電性ポリマー、刺激応答性ポリマー、生物系ポリマー複合材、セラミック、織物またはエラストマー、の製造における請求項1記載の基本的に無傷の繊維の使用。イオン液体で処理され、リグノセルロース系材料の基本的に無傷の繊維として基本的に無傷の繊維として回収されたリグノセルロース系材料の繊維から紙、板紙、パルプまたはこれらに類するものを製造する方法。本発明は、木材チップなどのリグノセルロース系材料のフィブリル化方法に関し、この方法は、リグノセルロース系材料をイオン液体で処理して、最小限の分解で該リグノセルロース系材料の基本的に無傷の繊維を製造する工程を含む。前記フィブリル化を機械的処理、例えば熱機械的または化学熱機械的処理、と併用することもできる。典型的に、本発明の方法は、フィブリル化によって前記リグノセルロース系材料の表面積を増加させる工程を含む。本発明のもう1つの目的は、基本的に無傷の繊維を提供することであり、該繊維は、リグノセルロース系材料をイオン液体で処理することにより、および基本的に無傷の繊維を回収することにより得られる。本発明は、さらに、本発明の基本的に無傷の繊維から紙、板紙、パルプおよびこれらに類するものを製造する方法に関する。本発明のさらなる目的は、生物由来の材料、例えば導電性ポリマー、刺激応答性ポリマー、生物由来のポリマー複合材、セラミック、織物、エラストマーおよびバイオプラスチック、の一般に繊維からの製造における本発明のフィブリル化材料の利用である。本発明のもう1つの実施形態は、新規材料の製造のための洗練された効率的なリグノセルロース機能付与を提供する。広範な化学的または物理的改質と併用での、前記処理のこの特徴により、増加された収率で所与の用途にとって価値の高い材料を製造するようにその物理化学的特性を調整することが可能になる。前記改質は、繊維の疎水性、電気伝導性/抵抗、刺激応答、レオロジー特性、視覚特性、溶媒例えば、水吸着性adsorbtivity/遮断性、膨潤性、弾性、引張特性または耐熱性の変化をもたらすために用いられる。1つの好ましい応用例は、疎水性機能因子、例えば、ロジン酸から誘導される脂肪酸、トール油脂肪酸TOFAまたはアルキルケトンダイマーAKDサイジング剤を含めることである。これは、従来の疎水性ポリマーとの複合材料の形成のための材料の相溶化に役立ち得る。本発明は、従来のリグノセルロース系材料処理方法の条件と比較して穏やかな条件下でリグノセルロース系材料をフィブリル化するためにイオン液体を使用して、新規のタイプの繊維を得ることができるという発見に基づく。本発明を、さらに、残存する繊維状材料をより容易に分解させるイオン液体媒介フィブリル化前処理として使用することができる。本発明の1つの利点は、イオン液体が、環境汚染性揮発性有機化合物VOC放出の一因とならない媒体をもたらす点である。これは、一つには、大部分のイオン液体媒体の極めて低い揮発性のためである。イオン液体技術リサーチは、急速に拡大している材料科学領域である。イオン液体は、いくつかの環境に優しい新規および代替方法のための可能性ある持続可能な技術基盤をもたらすように思われる。本発明のさらなる利点は、前記基本的に無傷の繊維が、従来のパルプ化、分画または抽出方法から得られるものより、それらの天然の構造および分子量に近い点である。イオン液体処理中、処理される繊維は、それらの有利な繊維性を維持し、その上、出発リグノセルロース系材料の質量と比較して事実上同様の質量を保持する。本発明を木材の前処理に、例えば、クラフトパルプ化などの化学パルプ化前に使用すると、いくつかの利点がさらに達成される。イオン液体処理は、より穏やかな蒸解を可能し、例えば、蒸解温度および時間に影響を及ぼし、従ってエネルギー消費を低減させる。本発明による方法はまた、脱リグニンプロセスのためにリグノセルロース系材料の表面積を増加させる。さらに、硫黄不在下でさえ、水性塩基性条件下で穏やかな脱リグニンが達成され、それによって硫黄不含リグニンが得られる。これは、クラッキング中の触媒被毒低減、燃焼中のより低い硫黄放出、またはより容易な試薬回収のため、従来のパルプ化と比較して利点である。さらに、本発明の1つの実施形態によると、特にポリマーおよびオリゴマー多糖類ペクチンまたはヘミセルロースなどの木材成分の小部分は、例えば補助溶媒での沈殿によって、イオン液体から再生される。典型的に、これらの成分は、フィブリル化プロセス中にイオン液体混合物中に抽出される。従って、本発明の1つの恩恵は、リグノセルロース系材料からの抽出物または特定の多糖類成分、例えばペクチンまたはヘミセルロース、の抽出効率増加である。ペクチンおよびヘミセルロースは、食品添加物として特に有用であり、それらの範囲は拡大しつつある。抽出物は、汎用化学品として、または農薬もしくは医薬への応用のための中間体もしくは薬物候補として、広範な応用例を有し得る。木材に関連したリサーチにおいて、フィブリル化のためのイオン液体の使用は、自然再生可能木材備蓄量の利用率増加を目的にした木材成分および構造の研究の新たな可能性も開く。本発明の1つの利点は、天然リグノセルロース系材料の穏やかな分解および場合により他の生物系材料との再構成である。木材構造ならびにイオン液体の物理的および化学的特性についてのより詳細な知識のため、本方法の効率増加および製品の品質向上が達成される。本発明の目的は、独立請求項において述べるとおりの特徴を有する方法および製品で果たされる。本発明の好ましい実施形態を独立請求項に提示する。本発明はリグノセルロース系材料のフィブリル化方法に関し、この方法はリグノセルロース材料をイオン液体で処理する工程、および前記リグノセルロース系材料の基本的に無傷の繊維を回収する工程を含む。本明細書および請求項において、以下の用語は、下に定義する意味を有する。用語フィブリル化は、多数の小繊維または仮導管が完全にまたは部分的に分離され、残存する小繊維または仮導管間の結合が弱められる、リグノセルロース系材料の繊維構造、すなわち繊維壁の、高いアスペクト比を有する繊維にされた状態への変化をいう。イオン液体による管腔からのペクチンの除去は、フィブリル化方法に有意に寄与するが、繊維構造およびアスペクト比は維持される。用語基本的に無傷の繊維は、基本的に無傷の細胞構造を有するリグノセルロース系材料の繊維をいう。典型的に、繊維の平均2Dアスペクト比は、>5であり、さらに好ましくは>20であり、および最も好ましくは>50である。一方、溶解は、一般に、もはや基本的に無傷でないとみなさなければならない非繊維状材料の回収をもたらす結果となる。本明細書および請求項において用いる場合の用語活性化されたは、フィブリル化または繊維表面の膨潤のために反応する表面積が増加されるという意味で活性化されたリグノセルロース系材料の繊維をいう。これは、異なる種類の改質、例えば化学的機能付与、などのさらなる処理をより容易に受ける材料をもたらす。本明細書および請求項において用いる場合の用語改質は、繊維材料の化学的または物理的改質をいう。例えば、化学結合の切断または形成を伴う化学的機能付与は、繊維状材料の強化された特性、例えば物理化学的特性、例えば疎水性、電気伝導性/抵抗、レオロジー特性、視覚特性、溶媒例えば、水吸着性、膨潤性、弾性、引張特性または耐熱性、をもたらす機能因子の追加を含む。例えば、残存リグニンの耐酸化性の増加は、材料の漂白または老化の要件を減少させ、結果として高い製品収率をもたらす。改質のさらなる例は、リグノセルロース系材料の分子量および分画または解重合の増加を含む。分画および/または解重合は、富化されたバイオポリマー調製品、例えばリグニン、またはバルク化学品、汎用化学品もしくは生物由来燃料として使用されるモノマー材料および低分子量材料の製造に有用である。物理的改質は、材料の物理的形成または変形を含み得る。例えば、TMPの製造において使用されるような粉砕方法、またはミクロフィブリル化セルロースMFCの製造に使用されるような剪断方法を使用することができる。一般に、何らかの化学的、形態学的または物理的変換に影響を及ぼすような別の固体、液体または気体材料の存在下でこの改質を行うことができる。用語木材チップは、大部分が1cm×05cm×01mmより大きい木材の破片であり、好ましくは、木材チップの少なくとも50、さらに好ましくは少なくとも80、最も好ましくは少なくとも95は、1cm×05cm×01mmより大きい。本明細書および請求項における用語リグノセルロース系材料は、以前にパルプ化およびフィブリル化方法に付されたことのない、セルロース、ヘミセルロースおよびリグニンを含む天然材料を指す。リグノセルロース系材料は、その天然未加工形態に近いこともあり、または典型的な採取および前処理技術によって軽度に加工されている場合もある。前記材料は、ある範囲の種々の低分子量化合物であり且つ林業製品連鎖において価値がある抽出物も含有し得る。例えば、炭水化物ポリマーペクチン、セルロースおよびヘミセルロースは、水素および共有結合によって、リグニンにしっかりと結合されている。ヘミセルロースは、植物の細胞壁に埋め込まれている。それらは、セルロースに対してペクチンおよびリグニンと結合して架橋繊維網目構造を形成する。リグノセルロース系材料は、種々のタイプのバイオマス、例えば、製材所および製紙工場廃棄物を含む木材残渣、コーンストーバおよびサトウキビバガスを含む農業残渣、急速に成長する丈の高い、木質のイネ科草木から主としてなる専用エネルギー作物、およびパルプ、建築、材料、化学物質またはエネルギーのために伐採される樹木を指す。本発明によると、リグノセルロース系材料は、例えば、維管束植物、例えば硬木、軟木、藁、イネ科草木例えば、イネ、エスパルト、コムギおよびサバイ、籐類、葦例えば、バガスまたはサトウキビ、竹、靭皮繊維例えば、ジュート、亜麻、ケナフ、リネン、カラムシ、大麻および/または葉繊維例えば、アガバ、マニラ麻minilahemp、サイザル麻から得ることができる。好ましくは、リグノセルロース系材料は、例えば木材チップの形態の、軟木または硬木などの、木材である。本明細書および請求項における用語処理は、イオン液体でのリグノセルロース系材料の処理をいい、一つ以上の処理、例えば、加熱、減圧、加圧、攪拌、振動、マイクロ波、超音波、または混合物をかきまぜる他の一般的な方法を含み得る。用語イオン液体は、イオンからなり、かつ、ある一定の温度で液体である溶融塩と一般に定義される。本明細書および請求項において、用語イオン液体は、100°Cから200°Cの間のまたは300°Cまでもの融点範囲を有する溶融塩を指す。イオン液体は、一つ以上のアニオンおよび一つ以上のカチオンを含む。本発明に従って定義をさらに拡大すると、イオン液体は、任意の適する方法条件で溶融塩と見なされるだろう。イオン液体の本定義は、室温殆どの実験環境では~17から25°Cより下の融点を有する溶融塩である室温イオン液体を含む。イオン液体の本定義のもとでは、イオンがクーロン相互作用columbicinteraction、水素結合またはより弱い相互作用によって密接に対合またはクラスター化され得るという事実によって、それらがイオン液体への分類から除外されることはない。本明細書および請求項における用語ホスフェート、ホスホネート、スルフェート、スルホネートおよびカルボキシレートは、イオン液体のアニオンをいい、ならびにそれぞれ置換ホスフェート、ホスホネート、スルフェート、スルホネートおよびカルボキシレートアニオンの任意のホモログを意味する場合もある。例えば、メチルハイドロジェンスルホネートをスルホネートと呼ぶ場合がある。アルキル、アリールおよび部分または過ハロゲン化置換基を含有するホモログもこの定義のもとに含まれる。本発明は、リグノセルロース系材料のフィブリル化方法に関し、この方法は、リグノセルロース材料をイオン液体で処理する工程、および前記リグノセルロース系材料の基本的に無傷の繊維を回収する工程を含む。典型的に、前記処理は、フィブリル化を増進するための加熱標準的な方法による、減圧、加圧、攪拌、振動、マイクロ波、超音波、または混合物をかきまぜる他の一般的な方法を含む。加熱は、典型的には20°Cと150°Cの間、好ましくは50°Cと120°Cの間、さらに好ましくは75°Cと120°Cの間の方法温度の使用を含む。マイクロ波および超音波は、先行技術において、イオン液体でのセルロースの溶解の助けになることが判っている。しかし、本発明の1つの実施形態によるフィブリル化を増進するためのマイクロ波および/または超音波の使用は、材料を溶解するためではない、フィブリル化条件の適切な制御を必要とする。もう1つの実施形態によると、フィブリル化を助長する処理は、機械的処理と併用で加熱を含む。そのような処理は、例えば、熱機械パルプまたは化学熱機械パルプの製造において使用される。本発明の1つの実施形態によると、本発明の方法に従ってフィブリル化された基本的に無傷の繊維は、少なくとも5、さらに好ましくは少なくとも20、および最も好ましくは少なくとも50の平均2Dアスペクト比を有する。他の好ましい実施形態によると、本発明の基本的に無傷の繊維の平均2Dアスペクト比は、少なくとも10、少なくとも15、少なくとも25、少なくとも30、少なくとも35、少なくとも40、少なくとも45、または少なくとも55である。本発明のもう1つの実施形態によると、前記基本的に無傷の繊維は、リグノセルロース系材料の処理中に活性化される、および/または該基本的に無傷の繊維の回収後に改質される。前記基本的に無傷の繊維のそのような改質は、好ましくは、該繊維の化学的または物理的改質または等級向上によってなされる。化学的改質の例は、エステル化、レドックス反応、エーテル化、カルバメート形成、カルボネート形成、架橋、および/または共有結合が形成される他の反応である。物理的改質の例は、TMPもしくはCTMPの製造において使用されるような粉砕、またはMFCの製造に使用されるような剪断である。本発明の1つの態様によると、フィブリル化されたリグノセルロース系材料をイオン液体媒体から回収した後に改質することができるが、本発明のもう1つの態様によると、前記リグノセルロース系材料は、回収前にイオン液体中で改質される。本発明の1つの選択肢によると、イオン液体中に存在する繊維が活性化状態であるか、イオン液体から回収された繊維が活性化状態である。1つの実施形態によると、本発明の基本的に無傷の繊維は、追加の化学的機能付与によって化学的に改質される。そのような機能付与は、強化された特性を有する繊維状材料を製造するための表面の官能基のまたは繊維による改質を含む。この実施形態の一例は、生物由来プラスチック材料を形成するための基本的に無傷の繊維の表面ヒドロキシル基の脂肪酸機能付与である。本発明は、フィブリル化されたリグノセルロース系材料の回収、リグノセルロース系材料からの溶解された成分の回収、および精製されたイオン液体の回収のための方法にも関する。典型的に、液体材料からの固体材料の分離は、方法の任意の段階で、濾過、遠心分離および他の一般的な固体/液体分離技術によって行われる。1つの実施形態によると、分離効率を増加させ、その上、なお、溶解成分の沈殿を回避するために、少量の分子溶媒が反応混合物に添加される。ペクチンなど、場合によっては溶解されている成分が、固体/液体分離を可能にするさらなる分子溶媒の添加によって、または膜濾過によって回収される。典型的に、イオン液体は、溶解した成分を沈殿させた後、および/または沈殿させるために使用した溶媒を蒸発させることにより固体材料を除去した後、回収される。一つ以上の成分が、場合によっては再循環される。さらなる選択肢によると、繊維上に残存する微量のイオン液体を加熱によって除去するために、ある範囲の分子溶媒が使用される。本発明のもう1つの目的は、基本的に無傷の繊維を提供することであり、この繊維は、リグノセルロース系材料をイオン液体で処理すること、および前記リグノセルロース系材料から基本的に無傷の材料を回収することによって得られる。典型的に、前記イオン液体処理は、前記繊維の表面積を増加させる。本発明の基本的に無傷の繊維は、典型的に、少なくとも5、より好ましくは少なくとも20および最も好ましくは少なくとも50の平均2Dアスペクト比を有する。他の好ましい実施形態によれば、本発明の基本的に無傷の繊維の2Dアスペクト比の値は、少なくとも10、少なくとも15、少なくとも25、少なくとも30、少なくとも35、少なくとも40、少なくとも45または少なくとも55である。本発明の一実施形態によれば、基本的に無傷の繊維はリグノセルロース系材料の処理中に活性化され、およびまたは、その後にイオン液体中または基本的に無傷の繊維の回収後のいずれかに改質する。かかる基本的に無傷の繊維の改質は、好ましくは、化学的または物理的改質によって行う。本発明のさらに他の実施形態によれば、基本的に無傷の繊維はリグノセルロース系材料を処理するために使用されるイオン液体から回収された後、イオン液体に溶解する。本発明のさらなる目的は、生物系の材料、好ましくはバイオプラスチック、より好ましくは導電性ポリマー、刺激応答性ポリマー、生物系ポリマーコンポジット、セラミック、織物またはエラストマーの製造における本発明の方法の基本的に無傷の繊維の使用である。本発明のさらに他の目的は、イオン液体中で処理し、ついで該リグノセルロース系材料の基本的に無傷の繊維として回収するリグノセルロース系材料の繊維から紙、板紙、パルプなどを製造する方法を提供することである。本発明のイオン液体は、典型的に、少なくとも1のアニオン部分と少なくとも1のカチオン部分を含む。1つ以上のカチオン部分およびアニオン部分の選択は、まずはリグノセルロース系材料に依存し、ついで、選択した処理および条件に依存する。本発明にかかるイオン液体のカチオン部分は、リグノセルロース系材料に依存することができ、選択した処理および条件は、アルキル、アルケニル、アルキニル、アルコキシ、アルケノキシ、アルキノキシ、ビニル、アリルおよびプロパルギル基のような可変置換基で、1またはそれを超えるイミダゾール、ピラゾール、チアゾール、イソチアゾール、アザチアゾール、オキソチアゾール、オキサジン、オキサゾリン、オキサザボロール、ジチアゾール、トリアゾール、セレナゾール、オキサホスホール、ピロール、ボロール、フラン、チオフェン、ホスホール、ペンタゾール、インドール、インジュリン、オキサゾール、イソオキサゾール、イソテトラゾール、テトラゾール、ベンゾフラン、ジベンゾフラン、ベンゾチオフェン、ジベンゾチオフェン、チアジアゾール、ピリジン、ピリミジン、ピラジン、ピリダジン、ピペラジン、ピペリジン、モルホロン、ピラン、アンノリンannoline、フタラジン、キナゾリン、グアニジニウム、キノキサリンquinxaline、コリン系アナログ、または、それらの組合せを誘導化することによって調製する1またはそれを超える有機カチオンを含む。また、置換基は、置換または非置換型フェニル、置換または非置換型ベンジル、またはその環部分に1、2または3のヘテロ原子を有する種々の複素環芳香族のような芳香族置換基とすることができ、該複素環は置換されていても置換されていなくてもよい。さらに、置換基は、二置換型カルコゲンエーテル、チオエーテルほか、カルボン酸、カルボン酸エステル、チオ酸、チオエステル、カーボネート、カルバメート、ニトリル、イミン、アミド、アルデヒド、ケトンまたは他のヘテロ原子含有官能基のようなさらなる末端官能基を含み得る。基本的なカチオンの構造は、1置換型、多置換型、非置換型であっても、または1またはそれを超えるカチオンに共有結合して二カチオン、三カチオンまたは多カチオン化学種を与えてもよい。好ましくは、本発明のイオン液体は、カチオン部分を含み、それは、式I[式中、R1、R2およびR3は、互いに独立して、HまたはC1-C6、好ましくはHまたはC1-C2、R4およびR5は、互いに独立して、HまたはC1-C8である]のイミダゾリウム型のカチオンを含む。本発明のもう1つの好ましいイオン液体は、カチオン部分を含み、それは、式II[式中、R1、R2、R3およびR4は、互いに独立して、HまたはC1-C6、好ましくはHまたはC1-C2、R5とR6は、互いに独立して、HまたはC1-C8である]のピリジニウム型のカチオンを含む。式IまたはIIの化合物の側鎖官能基は環式または非環式であり、イミダゾリウムは、好ましくは二-または三-置換されている。ピリジニウムは、好ましくは単-または二-置換されている。カチオンの構造は標準的な共鳴混成構造として描かれ、寄与する標準的な共鳴構造を包含するように想定する。イミダゾール系イオン液体は、本発明に従って使用することができるイオン液体の1つの好ましい型である。である。イオン液体のもう1つの好ましい型においては、イミダゾールが低コスト複素環としてピリジニウムカチオンで置換される。リグノセルロース系材料および使用する処理および条件に応じて、本発明のイオン液体のカチオンの例は、好ましくは1-ブチル-3-メチルイミダゾリウムbmim、1-アリル-3-メチルイミダゾリウムamim、1-エチル-3-メチルイミダゾリウムemim、13-ジメチルイミダゾリウムmmim、1-水素-3-メチルイミダゾリウムhmim、1-ベンジル-3-メチルイミダゾリウムbnmim、1-2-ヒドロキシエチル-3-メチルイミダゾリウムhemim、1-プロピル-3-メチルイミダゾリウムprmim、1-イソプロピル-3-メチルイミダゾリウムiprmim、123-トリメチルイミダゾリウムmmmim、1-エチル-23-ジメチルイミダゾリウムemmim、2-エチル-13-ジメチルイミダゾリウムmemim、1-アリル-23-ジメチルイミダゾリウムammimおよび1-ビニル-3-メチルイミダゾリウムvmim、1-メチルピリジニウムmPyr、1-エチルピリジニウムePyr、1-プロピルピリジニウムprPyr、1-イソプロピルピリジニウムiprPyr、1-アリルピリジニウムaPyr、1-ブチルピリジニウムbPyr、1-ビニルピリジニウムvPyr、1-ベンジルピリジニウムbnPyr、1-ハイドロジェンピリジニウムHPyr、1-2-ヒドロキシエチルピリジニウムhePyr、13-ジメチルピリジニウムmmPyr、1-エチル-3-メチルピリジニウムemPyrまたはイミダゾリウムもしくはピリジニウムカチオンの他の同族体または異性体を含む。本発明に係る有用なイオン液体のカチオンの好ましい例のいくつかの構造のリストを以下に示す。構造は、その標準的な共鳴混成体として示す。イオン液体のアニオン部分は、典型的には、1つ以上の無機部分、1つ以上の有機部分、またはそれらの組み合わせを含む。本発明に係るイオン液体のアニオン部分は、リグノセルロース系材料に依存することができ、選択した処理および条件は、ハロゲン、ホスフェート、アルキルホスフェート、アリールホスフェート、アルキルホスホネート、アリールホスホネート、CF3CF2O2PO2-またはCF3CF2OCH3CH2OPO2-のような部分ハロゲン化または過ハロゲン化アルキルホスフェート、CF3CF2HPO3-またはCF3CF2FPO3-のような部分ハロゲン化または過ハロゲン化アルキルホスホネート、CF3CF2SO4-またはCF3SO4-のような部分ハロゲン化または過ハロゲン化アルキルスルフェート、CF3CF2SO3-またはCF3SO3-のような部分ハロゲン化または過ハロゲン化アルキルスルホネート、ビストリフルオロメチルエチルスルホニルイミド、BF4-、PF6-、AsF6-、NO3-、NCN2-、NSO3CF32-、アミノ酸、置換型もしくは非置換型のカルボラン、パークロレート、シアニド、チオシアネート、シアネート、フルミネート、アジド、アルキルスルホネート、トシレート、トリフレートアルキルスルフェートおよび過フッ化アルキルスルフェート、金属塩化物系のルイス酸例えば、二塩化亜鉛、三塩化インジウムまたは三塩化アルミニウムまたはホルメート、アセテート、プロピオネート、ブチレート、バレレート、ピバレート、ヘキサノエート、ヘプタノエート、オクタノエート、マレエート、フマレート、オキサレート、ラクテート、ピルベート、タータレートおよびそれらの異性体のようなC1-8カルボキシレートから選択される1つ以上の部分を含む。本発明の好ましい態様によれば、本発明のアニオン部分は、ホスフェート、ジホスフェート、ホスホネート、カルボキシレート、ハライド、スルホネート、スルフェートまたは過フッ化アルキルホスフェートまたはそれらの組み合わせからなるリストから選択される。本発明に従って使用し得るイオン液体のアニオンの例は、用いたリグノセルロース系材料ならびに処理および条件に応じて、クロリドCl-、ブロミドBr-、ヨージドI-、ホルメートHCOO-、アセテートAcO-、プロパノエートC2H5COO-、ブチレートC3H7COO-、ピバレートMe3CCOO-、バレレートC4H9COO-、ヘキサノエートC5H11COO-、ベンゾエートPhCOO-、メチルスルフェートMeSO4、エチルスルフェートEtSO4-、プロピルスルフェートPrSO4-、イソプロピルスルフェートiPrSO4-、ブチルスルフェートBuSO4-、フェニルスルフェートPhSO4-、p-トリルスルフェートp-TolSO4-、キシレンスルフェートMeSO4-、ベンジルスルフェートBnSO4-、トリフルオロメチルスルフェートCF3SO4-、メチルスルホネートMeSO3-、エチルスルホネートEtSO3-、プロピルスルホネートPrSO3-、イソプロピルスルホネートiPrSO3-、ブチルスルホネートBuSO3-、フェニルスルホネートPhSO3-、p-トリルスルホネートTsO-、キシレンスルホネートMeSO4-、ベンジルスルホネートBnSO3-、トリフルオロメチルスルホネートCF3SO3-、メチルアセトアミドMeAcN-、エチルアセトアミドEtAcN-、ジメチルホスフェートMe2PO4-、ジエチルホスフェートEt2PO4-、メチルエチルホスフェートEtMePO4-、ジプロピルホスフェートPr2PO4-、ジイソプロピルホスフェートPri2PO4-、カテコールモノホスフェートCatPO4-、ジフェニルホスフェートPh2PO4-、メチルハイドロジェンホスホネートMeHPO3-、エチルハイドロジェンホスホネートEtHPO3-、プロピルハイドロジェンホスホネートPrHPO3-、イソプロピルハイドロジェンホスホネートPriHPO3-、ジメチルホスホネートMe2PO3、ジエチルホスホネートEt2PO3-、ジプロピルホスホネートPr2PO3-、ジイソプロピルホスホネートPri2PO3-、O-エチル-P-メチルホスホネートMeEtPO3-、O-メチル-P-エチルホスホネートEtMePO3-、または関連する構造を含む。本発明に係るイオン液体のアニオンの好ましい例のいくつかの構造のリストを以下に示す。構造は、その標準的な共鳴混成体として示す。本発明にかかる可能なカチオンおよびアニオンの上記のリストは、すべての可能なカチオンおよびアニオン部分の網羅的リストであることを意図しない。種々のイオン液体を、1つ以上のカチオンと1つ以上のアニオンとを合してイオン液体を形成することによって、本発明に従って調製し、使用することができる。いくつかの好ましいイオン液体は、本発明によれば、例えば以下のものである:1-アリル-3-メチルイミダゾリウムジメチルホスフェート、13-ジメチルイミダゾリウムジメチルホスフェート;1-エチル-3-メチルイミダゾリウムジメチルホスフェート、1-アリル-3-メチルイミダゾリウムメチルハイドロジェンホスホネート、1-アリル-3-メチルイミダゾリウムホルメート、13-ジメチルイミダゾリウムホルメート;1-エチル-3-メチルイミダゾリウムホルメート、1-アリル-3-メチルイミダゾリウムアセテート、13-ジメチルイミダゾリウムアセテート;1-エチル-3-メチルイミダゾリウムアセテート,1-アリル-3-メチルイミダゾリウムプロピオネート、13-ジメチルイミダゾリウムプロピオネート;1-エチル-3-メチルイミダゾリウムプロピオネート、1-アリルピリジニウムジメチルホスフェート、1-エチルピリジニウムジメチルホスフェート、1-メチルピリジニウムジメチルホスフェート、1-アリルピリジニウムメチルハイドロジェンホスホネート、1-エチルピリジニウムメチルハイドロジェンホスホネート、1-メチルピリジニウムメチルハイドロジェンホスホネート、1-アリルピリジニウムホルメート、1-エチルピリジニウムホルメート、1-メチルピリジニウムホルメート、1-アリルピリジニウムアセテート、1-エチルピリジニウムアセテート、1-メチルピリジニウムアセテート、1-アリルピリジニウムプロピオネート、1-エチルピリジニウムプロピオネート、1-メチルピリジニウムプロピオネート。本発明の好ましい実施形態によれば、本発明のイオン液体または複数は、アニオン部分としてアセテート、ホスフェートおよびホスホネートと、カチオン部分としてジアルキルイミダゾリウムを配合する種々のイオン液体の使用を含む。他の好ましい実施形態において、本発明にかかる有用なイオン液体は、ピリジニウムハライド、ピリジニウムカルボキシレート、ピリジニウムホスフェートまたはピリジニウムホスホネートを包含する。本発明の特に好ましい例は、1-エチル-3-メチルイミダゾリウムジメチルホスフェートemimMe2PO4、1-エチル-3-メチルイミダゾリウムメチルホスホネートemimMeHPO3および1-エチル-3-メチルイミダゾリウムアセテートemimOAcである。記載に基づけば、1つ以上のカチオンと1つ以上のアニオンとを合してイオン液体を形成することによって、本発明に係るイオン液体処理のためのなおさらなるイオン液体にどのように到達するか明らかである。複数の複素環式または非環式のイオン液体も、同様に使用することができる。さらに、二カチオン材料が高温安定性を示し、よってリグノセルロース系材料の処理を高温で行うことが望ましい実施形態において有用であることはさらに知られている。二カチオンイオン液体は、前記したもののようなカチオンおよびアニオンのいずれの組合せを用いても調製し得る。例えば、イミダゾールおよびピリジンは、単一のカチオン部分しか有さないイオン液体について前記したのと同様にして二カチオンイオン液体を調製するのに使用し得る。イオン液体は、典型的には、公知の合成によって比較的容易に調製する。イミダゾリウムホスフェートおよびホスホネートに基づくイオン液体の合成については、置換型イミダゾールをトリアルキルホスフェートまたはジアルキルハイドロジェンホスホネートジアルキルホスファイトまたはトリアルキルホスホネートと反応させるメンシュトキン反応アミン四級化を一般的に使用する。関連する化合物は、部分フッ素化または過フッ素化アルコール、アリルアルコール、プロパギルアルコール、フェノールまたは異なる不飽和度を有するより長鎖のホモログのようなアルコールで出発するホスファイト、ホスフェートまたはホスホネートのトランスエステル化によって調製し得る。トリアルキルホスホネートの合成においては、容易に入手可能なトリアルキルホスファイトエステルから出発することによって、ミカエリス-アルブソフ反応以下に示すを用いることによって置換におけるさらなるバリエーションを入手し得る:ホスフェートおよびホスホネート系イオン液体は、典型的にはハライド系イオン液体と比較して低い粘度を有し、それによって過剰に加熱する必要なしに特に容易に使用できる。イオン液体を形成する他の好ましい方法は、置換基でいくつかの存在する分子複素環式または非環式化合物の置換基での官能化を含む誘導化を含み、あるいはそれはイオン液体の存在するアニオンを置換するかまたはその位置に他のアニオンを残す試薬と反応させるアニオンメタセシスを含む。このことは、完全に新しい純粋なイオン液体、またはアニオンおよびカチオンの混合物を含むイオン液体を与えることができる。イオン液体調製のさらなる好ましい方法は、2の純粋な塩を直接的に混合して溶融塩またはイオン液体混合物を得ることを含む。イオン液体調製のもう1つの方法は、純粋な塩と非-イオン性分子性化合物とを直接的に混合して、イオン液体またはより高いイオン特徴を有する共晶混合物を得ることを含む。かかる化合物は、典型的には、イオン液体と考えられないが、本願明細書においてはイオン液体という。さらに、本発明は、イオン液体の種々の混合物の使用に関する。実際には、イオン液体混合物は、本発明に従って粘度または異なる材料を処理する能力のようなカスタマイズした物理化学的特性を有する混合物を提供するのに有用となり得る。例えば、1-ベンジル-3-メチルイミダゾリウムジメチルホスフェートbnmimMe2PO4は比較的粘性のイオン液体であるが、それをemimMeHPO3のような別のイオン液体と混合することによりその粘度を顕著に低下することができる。イオン液体混合物の粘度は、このように、より粘性の成分と粘性の低い成分との比を変えることによって調整し得る。本発明のさらなる実施形態によれば、種々の純粋なイオン液体またはイオン液体混合物を、分子溶媒、好ましくは無機または有機溶媒および/または有機酸または塩基のような添加剤と混合する。典型的な溶媒は、少量のジメチルスルホキシドDMSO99であると判定した。実施例21-エチル-3-メチルイミダゾリウムジメチルホスフェートemimMe2PO4の調製1-エチルイミダゾール50ml、0519モルの混合物を、攪拌しながら120°Cでトリメチルリン酸607ml、0519モルに4時間にわたって加えた。溶液はさらに18時間、120°Cで加熱した。混合物の反応は、CDCl3からの1HNMRで試料を分析することで完全であると判定した。混合物は18時間、高真空下でロータリーエバポレーターで蒸発させて淡黄色油状物110mlを得た。生成物の純度は1HNMR分析によって99であると判定した。実施例31-エチル-3-メチルイミダゾリウムメチルハイドロジェンホスホネートemimMeHPO3の調製1-エチルイミダゾール50ml、0519モルの混合物を、攪拌しながら140°Cでジエチル亜リン酸476ml、0519モルに4時間にわたって加えた。溶液はさらに18時間、140°Cで加熱した。混合物の反応は、CDCl3からの1HNMRで試料を分析することで完全であると判定した。混合物は18時間、高真空下でロータリーエバポレーターで蒸発させて淡黄色油状物97mlを得た。生成物の純度は1HNMR分析により99であると判定した。実施例4-39異なるイオン液体中での軟材および硬材チップのフィブリル化一連のイオン液体および木材種について、フィブリル化能力を評価した。リグノセルロースを効率的にフィブリル化することができるイオン液体のいくつかの具体的な例は、方法様式でスクリーニングした一連のイオン液体から選択した。スクリーニングは、イオン液体のカチオンおよびアニオン構造の両方を変化させることを含む。スクリーニングは、バーチ、ポプラおよびオークのような硬材、およびマツおよびトウヒのような軟材の選択に対しても評価した。結果を表1に示す。フィブリル化実験は以下の方法のうちの1つで行った:マツ、トウヒ軟材、バーチまたはポプラ硬材のチップ約25cm×1cm×02mmを、抽出成分を除去し部分的に材料を乾燥させるために、アセトン中、室温で2日間浸漬した。ついで、チップをオーブン中、105°Cで乾燥させた。イオン液体20ml中の抽出し、乾燥した木材チップ2gを撹拌することなく、イオン液体中、95-110°Cで18-66時間加熱した。硬材はより高い温度を必要とした。メタノール40mlを混合物に添加し、繊維を濾過した。繊維は徹底的にさらにメタノールで洗浄し、オーブン中、105°Cで18時間乾燥させて生成物として淡クリーム色の繊維19gを得た。異なる木材試料をフィブリル化する、異なるイオン液体の能力を表1に示す。aフィブリル化の効率:強力なフィブリル化、-フィブリル化なし実施例4-39のイオン液体の化学名は以下のとおりである:4.mmimMe2PO4-13-ジメチルイミダゾリウムジメチルホスフェート5.amimCl-1-アリル-3-メチルイミダゾリウムクロリド6.amimBr-1-アリル-3-メチルイミダゾリウムブロミド7.amimMe2PO4-1-アリル-3-メチルイミダゾリウムジメチルホスフェート8.emimCl-1-エチル-3-メチルイミダゾリウムクロリド9.emimMe2PO4-1-エチル-3-メチルイミダゾリウムジメチルホスフェート10.emimEt2PO4-1-エチル-3-メチルイミダゾリウムジエチルホスフェート11.emimSCN-1-エチル-3-メチルイミダゾリウムチオシアネート12.emimMeHPO3-1-エチル-3-メチルイミダゾリウムメチルハイドロジェンホスフェート13.emimEtHPO3-1-エチル-3-メチルイミダゾリウムエチルハイドロジェンホスホネート14.emimHSO4-1-エチル-3-メチルイミダゾリウムハイドロジェンスルフェート15.emimMeSO4-1-エチル-3-メチルイミダゾリウムメチルスルフェート16.emimOTs-1-エチル-3-メチルイミダゾリウムトシレート17.emimOAc-1-エチル-3-メチルイミダゾリウムアセテート18.eeimEt2PO4-13-ジエチルイミダゾリウムジエチルホスフェート19.mmmimMe2PO4-123-トリメチルイミダゾリウムジメチルホスフェート20.emmimCl-1-エチル-23-ジメチルイミダゾリウムジエチルホスフェート21.emimMe2PO3-1-エチル-3-メチルイミダゾリウムメチルメチルホスホネート22.emmimEt2PO4-123-トリメチルイミダゾリウムジエチルホスフェート23.prmimMe2PO4-1-プロピル-3-メチルイミダゾリウムジメチルホスフェート24.iprmimPri2PO4-1-イソプロピル-3-メチルイミダゾリウムジメチルホスフェート25.bmimMe2PO4-1-ブチル-3-メチルイミダゾリウムジメチルホスフェート26.bmimHSO4-1-ブチル-3-メチルイミダゾリウムハイドロジェンスルフェート27.omimOctSO4-1-オクチル-3-メチルイミダゾリウムオクチルスルフェート28.hemimCl-1--3-メチルイミダゾリウムクロリド29.HmimCl-1-メチルイミダゾリウムハイドロジェンクロリド30.P4444Cl-テトラブチルホスホニウムクロリド31.P14444Cl-テトラデシルトリブチルホスホニウムクロリド32.P14666Cl-テトラデシルトリヘキシルホスホニウムクロリド33.P4442Et2PO4-エチルトリブチルホスホニウムジエチルホスフェート34.P4441OTs-メチルトリイソブチルホスホニウムトシレート35.HTMGOCOC2H5-テトラメチルグアニジニウムハイドロジェンプロピオネート36.PMGMe2PO4-ペンタメチルグアニジニウムジメチルホスフェート37.PMGMeHPO3-ペンタメチルグアニジニウムメチルハイドロジェンホスホネート38.eTMGEtHPO3-エチルテトラメチルグアニジニウムエチルハイドロジェンホスホネート39.mPyrMeHPO3-メチルピリジニウムメチルハイドロジェンホスホネートemimMeHPO3はマツやトウヒなどの軟材をフィブリル化について試験した中で最も好ましいイオン液体であり、一方emimOAcはバーチ、ポプラおよびオークなどの硬材をフィブリル化95°Cで18時間以上することもできることが決定された。より穏やかな条件下での軟材とemimMeHPO3との組み合わせは、出発木材との比較で、脱保護およびリグニン酸化の特徴である顕著な暗化なしに繊維を生成することができた。emimMe2PO4およびmmimMe2PO4ようなイオン液体は、より過酷な条件110°Cで3日まで下で軟材をフィブリル化し、emimMeHPO3フィブリル化試料よりもより着色した繊維を与えた。一方のリグノセルロース系材料特定の軟材または硬材種および他方のイオン液体および処理条件のこれらの例における上記組合せのすべてがフィブリル化に通じなかったが、これらのイオン液体は本発明の方法にかかる他のリグノセルロース材料もフィブリル化すると考えられる。実施例40[mmim]Me2PO4で処理した後のフィブリル化マツ木材チップの全糖分析実施例1および4に従ってマツをmmimMe2PO4で処理し、全糖分析表2により分析した。大部分のガラクツロン酸残基は失われていると決定され、これはペクチンが抽出されたことを示している。このことは、木材の導管に存在するペクチンが近隣の仮導管の結合剤として作用することを示している。イオン液体残渣は31PNMR分析に提出するためにロータリーエバポレーターで蒸発乾固させた。これは、ホスファイトエステルとしての残りのヒドロキシル基の官能基化および図2による得られる31P共鳴の観察を含み、ここに1は内部標準を示し、2はメチルメタノールホスファイトエステル共鳴を示し、3は脂肪族アルコールホスファイトエステル共鳴領域を示し、4はグアイアシルフェノールホスファイトエステル共鳴領域を示し、5はカルボキシレートホスファイト混合無水物カルボン酸共鳴領域を示す。この技術を用いて、抽出した材料中に非常に低含量のリグニンが存在することを決定することが可能になった。このことは、内部標準1および脂肪族共鳴3の両方に対するリグニングアイアシルフェノール性共鳴5の欠如から明らかである。繊維の少量5の損失も、リグニンが著しい程度まで抽出されていないことを示した。また、処理の温和な性質により、抽出したペクチンはリグニンに共有結合していないと考えられる。リグニンもその最高濃度で導管中に存在する。実施例41フィブリル化マツの脂肪酸オレイン酸表面改質ピリジン1mlおよび塩化オレオイル1mlをジオキサン12ml中のイオン液体フィブリル化マツ360mgの溶液に添加した。混合物を90°Cで18時間攪拌しながらオイルバス中で加熱した。得られた繊維を濾過し、トルエンと熱メタノールで洗浄した。繊維は、105°Cで18時間乾燥させて生成物として淡クリーム色の繊維900mgを得た。生成物は、撹拌後であっても水に浮かぶ程度に疎水性であった。ATR-IRスペクトルは、脂肪酸エステルとして高い置換度OHストレッチに対するCOの高い比を示した。本発明を具体的な実施例に参照して本明細書に記載した。しかしながら、方法およびその複数が特許請求の範囲の範囲内で変化し得ることは当業者に明らかである。"